(57)【特許請求の範囲】
【請求項１】
カチオン成分として、Ｐ5+、Ａｌ3+、Ｂａ2+およびＲ2+（Ｒ2+は、Ｍｇ2+、Ｃａ2+、Ｓｒ2+およびＺｎ2+からなる群から選択される一種以上）を少なくとも含み、
アニオン成分として、Ｏ2-およびＦ-を少なくとも含み、
Ｐ5+含有量は１０〜４５カチオン％であり、
Ａｌ3+含有量は２５〜４０カチオン％であり、
Ｂａ2+およびＲ2+の合計含有量（Ｂａ2+＋Ｒ2+）は３０〜６０カチオン％であり、
Ｆ-含有量は５８アニオン％以上であり、
カチオン成分比率において、
Ａｌ3+およびＰ5+の合計含有量に対するＡｌ3+含有量のモル比Ａｌ3+／（Ａｌ3+＋Ｐ5+）は０．５６〜０．７５の範囲であり、
Ｂａ2+およびＲ2+の合計含有量に対するＡｌ3+含有量のモル比Ａｌ3+／（Ｂａ2+＋Ｒ2+）は０．５８以上であり、
Ｂａ2+およびＲ2+の合計含有量に対するＢａ2+およびＳｒ2+の合計含有量のモル比（Ｂａ2+＋Ｓｒ2+）／（Ｂａ2+＋Ｒ2+）は０．６０以上であり、
Ａｌ3+およびＰ3+の合計含有量に対するＬｉ+、Ｎａ+およびＫ+の合計含有量のモル比（Ｌｉ+＋Ｎａ+＋Ｋ+）／（Ｐ3+＋Ａｌ3+）は０．３９未満であり、
屈折率ｎｄが１．４７超１．５３以下の範囲であり、かつアッベ数νｄが８０〜９５の範囲であるガラス。
【請求項２】
屈折率ｎｄとアッベ数νｄとが、下記式１：
ｎｄ≧２．０４６６−０．００６７×νｄ  …（式１）
を満たす請求項１に記載のガラス。
【請求項３】
Ｐ5+含有量に対するＯ2-含有量のモル比Ｏ2-／Ｐ5+が３．６０以上である請求項１または２に記載のガラス。
【請求項４】
請求項１〜３のいずれか１項に記載のガラスからなるプレス成形用ガラス素材。
【請求項５】
請求項１〜３のいずれか１項に記載のガラスからなる光学素子ブランク。
【請求項６】
請求項１〜３のいずれか１項に記載のガラスからなる光学素子。
【発明の詳細な説明】
【技術分野】
【０００１】
本発明は、ガラス、プレス成形用ガラス素材、光学素子ブランク、および光学素子に関する。
【背景技術】
【０００２】
高屈折低分散ガラスとして、リンとフッ素とを含むガラス（フツリン酸系ガラス）が知られている（特許文献１〜４参照）。
【先行技術文献】
【特許文献】
【０００３】
【特許文献１】特開２０１２−１５３６０２号公報
【特許文献２】特開平２−１４９４４５号公報
【特許文献３】特開平５−２０８８４２号公報
【特許文献４】特開平７−１５７３３０号公報
【発明の概要】
【発明が解決しようとする課題】
【０００４】
高屈折率低分散ガラスは、各種レンズなどの光学素子材料として需要が高い。例えば、高屈折率低分散性のレンズは、高屈折率高分散性のレンズと組合せることにより、コンパクトで高機能な色収差補正用の光学系を構成することができるからである。更に、高屈折率低分散性のレンズの光学機能面を非球面化することにより、各種光学系の一層の高機能化、コンパクト化を図ることができる。
【０００５】
上記のように光学素子材料として需要が高い高屈折率低分散ガラスの有用性を更に高めるためには、その耐酸性を一層向上することが望まれる。詳しくは、次の通りである。
近年、光学素子が用いられる環境は屋内に限られず、屋外で用いられることも多くなってきている。例えば屋外で使用される光学素子としては、車載カメラ用のレンズ、屋外に設置される監視カメラ用のレンズ等が挙げられる。これら光学素子は、屋外において、近年問題となっている酸性雨に晒されることになるが、耐酸性が高いガラスからなる光学素子であれば、酸性雨に晒されても変質されにくい。また、排気ガスには酸性雨の原因物質と言われている各種酸性ガスが含まれる。日々排気ガスに晒される車載カメラ用のレンズは、これらの酸性ガスに起因する変質を低減する上でも、耐酸性が高いガラスからなることが望ましい。加えて、大気中には排気ガス等に起因する各種酸性ガスが混入しているため、光学素子は大気中の酸性ガスに晒されることになる。大気中の酸性ガスに起因するガラスの変質は通常ごくわずかであり実用に影響のない程度ではあるが、ガラスの耐酸性を一層向上することにより、このようなわずかな変質さえも低減された極めて高品質な光学素子を提供することも可能となる。
このように、高屈折率低分散ガラスの有用性を更に高める上で、耐酸性を更に向上することは望ましい。
【０００６】
加えて光学素子材料として用いられるガラスには、
・熱的安定性を向上することにより、ガラス製造中の結晶化を抑制すること、
・脈理の発生を抑制することにより、その均質性を高めること、
も望まれる。
【０００７】
しかるに本発明者の検討によれば、従来の高屈折低分散フツリン酸系ガラスは、優れた熱的安定性と均質性を実現しつつ耐酸性を一層向上するためには、更なる改善が求められるものであった。
【０００８】
本発明の一態様は、熱的安定性、均質性および耐酸性に優れる高屈折率低分散フツリン酸系ガラスを提供することを目的とする。
【０００９】
本発明の一態様は、
カチオン成分として、Ｐ５＋、Ａｌ３＋、Ｂａ２＋およびＲ２＋（Ｒ２＋は、Ｍｇ２＋、Ｃａ２＋、Ｓｒ２＋およびＺｎ２＋からなる群から選択される一種以上）を少なくとも含み、
アニオン成分として、Ｏ２−およびＦ−を少なくとも含み、
カチオン成分比率において、
Ａｌ３＋およびＰ５＋の合計含有量に対するＡｌ３＋含有量のモル比Ａｌ３＋／（Ａｌ３＋＋Ｐ５＋）は０．５６〜０．７５の範囲であり、
Ｂａ２＋およびＲ２＋の合計含有量に対するＡｌ３＋含有量のモル比Ａｌ３＋／（Ｂａ２＋＋Ｒ２＋）は０．５８以上であり、
Ｂａ２＋およびＲ２＋の合計含有量に対するＢａ２＋およびＳｒ２＋の合計含有量のモル比（Ｂａ２＋＋Ｓｒ２＋）／（Ｂａ２＋＋Ｒ２＋）は０．６０以上であり、
Ａｌ３＋およびＰ３＋の合計含有量に対するＬｉ＋、Ｎａ＋およびＫ＋の合計含有量のモル比（Ｌｉ＋＋Ｎａ＋＋Ｋ＋）／（Ｐ３＋＋Ａｌ３＋）は０．３９未満であり、
屈折率ｎｄが１．４７超１．５３以下の範囲であり、かつアッベ数νｄが８０〜９５の範囲であるガラス、
に関する。
【００１０】
上記ガラスは、カチオン成分として、Ｐ５＋、Ａｌ３＋、Ｂａ２＋およびＲ２＋（Ｒ２＋は、Ｍｇ２＋、Ｃａ２＋、Ｓｒ２＋およびＺｎ２＋からなる群から選択される一種以上）を少なくとも含み、アニオン成分として、Ｏ２−およびＦ−を少なくとも含むフツリン酸系ガラスである。かかるフツリン酸系ガラスにおいて、上記各種成分の含有量・合計含有量の割合を上記範囲内とすることにより、屈折率ｎｄが１．４７超１．５３以下の範囲かつアッベ数νｄが８０〜９５の範囲である高屈折率低分散特性とともに、優れた熱的安定性、均質性および耐酸性を実現することが可能となる。
【発明の効果】
【００１１】
本発明の一態様によれば、熱的安定性、均質性および耐酸性に優れる高屈折率低分散フツリン酸系ガラスを提供することができる。更に、本発明の一態様によれば、上記ガラスからなるプレス成形用ガラス素材、光学素子ブランク、および光学素子を提供することができる。
【発明を実施するための形態】
【００１２】
［ガラス］
本発明の一態様にかかるガラスは、上記ガラス組成を有し、屈折率ｎｄが１．４７超１．５３以下の範囲であり、かつアッベ数νｄが８０〜９５の範囲であるガラスである。以下、上記ガラスの詳細について説明する。
【００１３】
なお以下において、屈折率は、特記しない限り、ヘリウムのｄ線（波長５８７．５６ｎｍ）における屈折率ｎｄをいうものとする。
また、アッベ数νｄは、分散に関する性質を表す値として用いられるものであり、以下の式で表されるものとする。ここで、ｎＦは青色水素のＦ線（波長４８６．１３ｎｍ）における屈折率、ｎＣは赤色水素のＣ線（６５６．２７ｎｍ）における屈折率である。
νｄ=（ｎｄ−１）／ｎＦ−ｎＣ
【００１４】
本発明におけるガラス組成は、特にカチオン％成分の含有量は、例えばＩＣＰ−ＡＥＳ（Inductively Coupled Plasma - Atomic Emission Spectrometry）などの方法により求めることができる。定量分析は、ＩＣＰ−ＡＥＳを用い、各元素別に行われる。その後、分析値はカチオン％表示に換算される。ＩＣＰ−ＡＥＳによる分析値は、例えば、分析値の±５％程度の測定誤差を含んでいることがある。したがって、分析値から換算されたカチオン％表記の値についても、同様に±５％程度の誤差を含んでいることがある。
また、本明細書および本発明において、構成成分の含有量が０％または含まないもしくは導入しないとは、この構成成分を実質的に含まないことを意味し、この構成成分の含有量が不純物レベル程度以下であることを指す。
【００１５】
ガラス組成については、特記しない限り、カチオン成分の含有量および合計含有量は、カチオン％表示のガラス組成におけるカチオン％（カチオン成分比率）で表示し、アニオン成分の含有量および合計含有量は、アニオン％表示のガラス組成におけるアニオン％（アニオン成分比率）で表示する。また、カチオン成分の割合は、カチオン％表示のガラス組成におけるモル比、アニオン成分の割合は、アニオン％表示のガラス組成におけるモル比、カチオン成分とアニオン成分との割合は、原子％表示のガラス組成におけるモル比で表示する。なお、周知のように、ガラスは電気的に中性であることから、カチオン成分比率とアニオン成分比率により表示されるガラス組成から、原子％表示のガラス組成を一義的に導くことができ、原子％表示のガラス組成から、カチオン成分比率とアニオン成分比率により表示されるガラス組成を一義的に導くこともできる。
【００１６】
本明細書中で用いる、ガラスの熱的安定性と耐失透性とは、ともに、ガラス中における結晶の析出しにくさを意味する。ガラス中における結晶の析出しにくさには、融液状態のガラスにおける結晶の析出しにくさと、固化したガラスにおける結晶の析出しにくさ、中でも固化したガラスを再加熱したときの結晶の析出のしにくさが含まれ、熱的安定性、耐失透性ともに、相互の意味を含むが、熱的安定性は主として前者、耐失透性は主として後者を指すものとする。
【００１７】
＜ガラス組成＞
（アニオン成分）
Ｏ２−は必須のアニオン成分であり、耐酸性を維持する働きを有する。その含有量は、１０％以上であることが好ましく、１５％以上であることがより好ましい。また、熱的安定性を維持する観点からは、６０％以下であることが好ましい。
【００１８】
上述の光学ガラスは、均質性の向上（脈理の更なる低減）、光学特性の安定化等の観点から、必須のアニオン成分であるＯ２−を、後述する必須のカチオン成分であるＰ５＋とのモル比Ｏ２−／Ｐ５＋が３．６０以上となる量で含むことが好ましい。モル比Ｏ２−／Ｐ５＋は、より好ましくは３．６５以上である。モル比Ｏ２−／Ｐ５＋の上限は、熱的安定性の観点からは、４．００以下であることが好ましい。
【００１９】
一方、Ｆ−は、低分散特性を有するガラスを得る上で必須のアニオン成分であり、その含有量は、５８％以上であることが好ましく、６０％以上であることがより好ましい。また、耐酸性の更なる向上、および研削、研磨等の加工に適したガラス（加工性に優れたガラス）を得る観点からは、９０％以下であることが好ましく、８５％以下であることがより好ましく、８０％以下であることが更に好ましい。
【００２０】
以上説明した通り、上述の光学ガラスは、アニオン成分として、Ｏ２−およびＦ−を必須成分として含むフツリン酸ガラスである。任意のアニオン成分として、Ｃｌ−、Ｂｒ−、Ｉ−、Ｓ２−、Ｓｅ２−、Ｎ３−、ＮＯ３−、ＳＯ４２−等が含まれていてもよい。Ｏ２−およびＦ−以外のアニオン成分の合計含有量は、例えば０〜１０％とすることができる。Ｏ２−およびＦ−の合計含有量は９０％以上であることが好ましく、９５％以上であることがより好ましく、９８％以上であることが更に好ましく、９９％以上であることが一層好ましい。
上述の任意のアニオン成分の中で、Ｃｌ−、Ｂｒ−、Ｉ−は、パイプから熔融ガラスを流出する際、パイプ外周へのガラス濡れ上がりを抑制し、濡れ上がりによるガラスの品質低下を抑制することに寄与し得る。また、Ｃｌ−は脱泡剤としての効果もある。その含有量は、好ましくは０〜２％、更に好ましくは０〜１％である。
【００２１】
（カチオン成分）
Ｐ５＋は、ガラスネットワーク形成成分である。Ｐ５＋とＯ２−とのモル比Ｏ２−／Ｐ５＋の好ましい範囲については、先に説明した通りである。また、Ａｌ３＋とＰ５＋の合計含有量に対するＡｌ３＋含有量のモル比Ａｌ３＋／（Ａｌ３＋  ＋  Ｐ５＋）については、後述する。
Ｐ５＋含有量は、ガラスの均質性、耐酸性向上の観点から、好ましくは４５％以下であり、より好ましくは４０％以下であり、更に好ましくは３５％以下であり、一層好ましくは３０％以下である。ガラスの熱的安定性向上の観点からは、Ｐ５＋含有量は１０％以上であることが好ましく、１２％以上であることがより好ましい。
【００２２】
Ａｌ３＋は、ガラスネットワーク形成成分であり、また耐酸性、加工性の向上、ガラスの低分散化等に寄与する成分である。低分散特性の実現（アッベ数の増加）の観点からは、Ａｌ３＋含有量は２５％以上であることが好ましく、２７％以上であることがより好ましい。良好な熱的安定性を維持する観点からは、Ａｌ３＋含有量は４０％以下であることが好ましく、３８％以下であることがより好ましい。
【００２３】
上述のガラスにおいて、Ａｌ３＋とＰ５＋の合計含有量に対するＡｌ３＋含有量のモル比Ａｌ３＋／（Ａｌ３＋＋Ｐ５＋）は、ガラスの熱的安定性および均質性を高める観点から、０．５６〜０．７５の範囲とする。均質性の観点から、モル比Ａｌ３＋／（Ａｌ３＋＋Ｐ５＋）の下限は、０．５７以上、０．６０以上、０．６１以上の順に好ましい。また、熱的安定性の観点から、モル比Ａｌ３＋／（Ａｌ３＋＋Ｐ５＋）の上限は、０．７４以下、０．７０以下、０．６８以下の順に好ましい。
【００２４】
Ｂａ２＋は、屈折率を高める働きがあり、上述のガラスにおける必須成分である。また、上述の通り、耐酸性、加工性の向上やガラスの低分散化等に寄与する成分であるＡｌ３＋の含有量を高め、ガラスの熱的安定性を高める上で有効な成分でもある。このような効果を得るため、Ｂａ２＋含有量は１０％以上であることが好ましく、１２％以上であることがより好ましい。リヒートプレス法などのような再加熱時における耐失透性向上の観点からは、Ｂａ２＋含有量は４０％以下であることが好ましく、３５％以下であることがより好ましい。
【００２５】
Ｒ２＋は、Ｍｇ２＋、Ｃａ２＋、Ｓｒ２＋およびＺｎ２＋からなる群から選択される一種以上である。上述の光学ガラスには、Ｒ２＋の一種または二種以上が必須成分として含まれる。Ｒ２＋含有量（二種以上含まれる場合には、それらの合計含有量）は、耐失透性向上の観点からは、４５％以下であることが好ましく、４０％以下であることがより好ましく、３８％以下であることが更に好ましい。ガラスの安定性向上の観点からは、Ｒ２＋含有量は５％以上であることが好ましく、１０％以上であることがより好ましく、１５％以上であることが更に好ましい。
【００２６】
ガラスの熱的安定性向上の観点からは、Ｂａ２＋およびＲ２＋の合計含有量（Ｂａ２＋＋Ｒ２＋）は３０％以上であることが好ましく、３２％以上であることがより好ましく、３５％以上であることが更に好ましい。耐失透性向上の観点からは、Ｂａ２＋およびＲ２＋の合計含有量（Ｂａ２＋＋Ｒ２＋）は６０％以下であることが好ましく、５５％以下であることがより好ましく、５０％以下であることが更に好ましい。
Ｂａ２＋およびＲ２＋の合計含有量（Ｂａ２＋＋Ｒ２＋）に対するＡｌ３＋含有量のモル比Ａｌ３＋／（Ｂａ２＋＋Ｒ２＋）、Ｂａ２＋およびＲ２＋の合計含有量に対するＢａ２＋およびＳｒ２＋の合計含有量のモル比（Ｂａ２＋＋Ｓｒ２＋）／（Ｂａ２＋＋Ｒ２＋）については、後述する。
【００２７】
Ｍｇ２＋は、加工性や熱的安定性の向上に寄与する成分である。Ｍｇ２＋含有量の下限値は、例えば０％以上であり、好ましくは０．５％以上である。上限値については、熔融性向上の観点からは、１０％以下であることが好ましく、８％以下であることがより好ましい。ガラス転移温度（Ｔｇ）が低いガラスは、プレス成形性が良好であり好ましい。低Ｔｇの光学ガラスを得る観点からも、Ｍｇ２＋含有量は上述の範囲であることが好ましい。
【００２８】
Ｃａ２＋も、加工性や熱的安定性の向上に寄与する成分である。Ｃａ２＋含有量の下限値は、例えば０％以上である。上限値については、耐失透性向上の観点からは、２０％以下であることが好ましく、１８％以下であることがより好ましく、１７％以下であることが更に好ましい。
【００２９】
Ｓｒ２＋は、屈折率を高める働きをする成分である。Ｓｒ２＋含有量の下限値は、例えば０％以上である。上限値については、耐失透性向上の観点からは、４０％以下であることが好ましく、３８％以下であることがより好ましく、３５％以下であることが更に好ましい。
【００３０】
Ｚｎ２＋は、屈折率を維持しつつガラス転移温度を低下させる働きをする成分である。低分散特性の実現の観点からは、Ｚｎ２＋含有量は５％以下であることが好ましく、３％以下であることがより好ましい。Ｚｎ２＋含有量は、０％であってもよい。
【００３１】
上述のガラスにおいては、ガラスの熱的安定性の観点から、Ｂａ２＋およびＲ２＋の合計含有量に対するＡｌ３＋含有量のモル比Ａｌ３＋／（Ｂａ２＋＋Ｒ２＋）を０．５８以上とする。モル比Ａｌ３＋／（Ｂａ２＋＋Ｒ２＋）の下限は、０．５９以上、０．６３以上、０．６５以上、０．６７以上の順に好ましい。ガラスの熱的安定性の更なる向上の観点から、モル比Ａｌ３＋／（Ｂａ２＋＋Ｒ２＋）の上限は、０．９５以下、０．９０以下、０．８２以下、０．７６以下、０．７４以下の順に好ましい。
【００３２】
更に、上述のガラスにおいては、ガラスの熱的安定性および均質性向上の観点から、Ｂａ２＋およびＲ２＋の合計含有量に対するＢａ２＋およびＳｒ２＋含有量のモル比（Ｂａ２＋＋Ｓｒ２＋）／（Ｂａ２＋＋Ｒ２＋）は０．６０以上とする。モル比（Ｂａ２＋＋Ｓｒ２＋）／（Ｂａ２＋＋Ｒ２＋）の下限は、０．６１以上、０．７０以上、０．７５以上、０．７７以上の順に好ましい。ガラスの熱的安定性および均質性の更なる向上の観点から、モル比（Ｂａ２＋＋Ｓｒ２＋）／（Ｂａ２＋＋Ｒ２＋）の上限は、１．０以下、０．９８以下、０．９０以下、０．８５以下の順に好ましい。
【００３３】
上述のガラスは、以上説明した必須成分とともに、Ｒ’＋を任意成分として含むことができる。Ｒ’＋は、Ｌｉ＋、Ｎａ＋およびＫ＋からなる群から選択される一種以上である。
Ｒ’＋含有量（二種以上含まれる場合には、それらの合計含有量）は、ガラスの熱的安定性、および脈理を低減し均質性の高いガラスを得る上から、１５％以下であることが好ましく、１２％以下であることがより好ましく、１０％以下であることが更に好ましい。Ｒ’＋含有量は０％であってもよい。熱的安定性、ガラスの粘性低下、ガラス転移温度の低下、熔融性の改善などの観点から、Ｒ’＋含有量は１％以上であることが好ましく、２％以上であることがより好ましい。
【００３４】
Ｌｉ＋、Ｎａ＋、Ｋ＋は、ガラスの粘性を低下させるとともに、ガラス転移温度を低下させ、ガラスの熔融性を改善することに寄与する成分である。Ｌｉ＋含有量は、例えば０％以上、好ましくは２％以上である。耐失透性の向上、または脈理低減の観点からは、Ｌｉ＋含有量は１０％以下であることが好ましく、８％以下であることがより好ましい。
【００３５】
Ｎａ＋、Ｋ＋は、それぞれ含有量が５％以下であることが、低分散特性を実現する上から好ましく、３％以下であることがより好ましい。Ｎａ＋含有量、Ｋ＋含有量については、それぞれ０％としてもよい。
【００３６】
上述のガラスにおいて、先に記載したように従来のガラスより更に優れた耐酸性を実現する観点から、Ａｌ３＋とＰ３＋の合計含有量に対するＬｉ＋、Ｎａ＋およびＫ＋の合計含有量のモル比（Ｌｉ＋＋Ｎａ＋＋Ｋ＋）／（Ｐ３＋＋Ａｌ３＋）を、０．３９未満とする。モル比（Ｌｉ＋＋Ｎａ＋＋Ｋ＋）／（Ｐ３＋＋Ａｌ３＋）の上限は、０．１４以下、０．１０以下、０．０８以下の順に好ましい。また、上述のガラスは、上記の通りＲ’＋含有量（Ｌｉ＋、Ｎａ＋およびＫ＋の合計含有量）は０％でもよいため、モル比（Ｌｉ＋＋Ｎａ＋＋Ｋ＋）／（Ｐ３＋＋Ａｌ３＋）は０であってもよい。
【００３７】
更に上述のガラスは、Ｙ３＋、Ｌａ３＋、Ｇｄ３＋およびＬｕ３＋からなる群から選択される一種以上（ＲＥ３＋と表記する。）を含むこともできる。耐酸性の向上、高屈折率化、ガラスの揮発低減、脈理低減への寄与、ガラス原料の熔け残り防止の観点から、ＲＥ３＋含有量（二種以上含まれる場合には、それらの合計含有量）は、１４％以下であることが好ましく、１３％以下であることがより好ましく、１０％以下であることが更に好ましく、８％以下であることが一層好ましく、５％未満であることが一層好ましい。下限値については、例えば０％以上であり、好ましくは０．１％以上であり、より好ましくは０．３％以上であり、更に好ましくは１％以上である。
【００３８】
Ｙ３＋は、熱的安定性を維持しつつ屈折率を高める働きをする成分である。ガラス原料の熔け残り防止の観点から、Ｙ３＋含有量は、好ましくは１０％以下であり、より好ましくは９％以下であり、更に好ましくは８％以下である。下限値については、例えば０％以上であり、好ましくは０．１％以上であり、より好ましくは０．３％以上であり、更に好ましくは１％以上である。
【００３９】
Ｌａ３＋、Ｇｄ３＋、Ｌｕ３＋は、屈折率を高める働きをする成分である。ガラス原料の熔け残り防止、熱的安定性の観点から、Ｌａ３＋、Ｇｄ３＋、Ｌｕ３＋のそれぞれの含有量は、好ましくは１０％以下であり、より好ましくは８％以下であり、更に好ましくは６％以下であり、一層好ましくは４％以下である。下限値については、例えば０％以上であり、好ましくは０．１％以上であり、より好ましくは０．３％以上であり、更に好ましくは１％以上である。
【００４０】
上述の光学ガラスは、以上説明したカチオン成分に加えて、Ｓｉ４＋を含むこともできる。熔融性や熱的安定性の維持、揮発性の低減という観点から、Ｓｉ４＋含有量は、好ましくは５％以下であり、より好ましくは３％以下であり、更に好ましくは１％以下である。Ｓｉ４＋含有量は０％でもよい。
【００４１】
上述の光学ガラスは、Ｂ３＋を含むこともできる。熔融性や熱的安定性の観点、ガラスの揮発性抑制という観点から、Ｂ３＋含有量は、好ましくは７％以下であり、より好ましくは６％以下、更に好ましくは５．５％以下である。Ｂ３＋含有量は０％でもよい。
【００４２】
更に、上述のガラスは、Ｇａ３＋、Ｚｒ４＋、Ｎｂ５＋、Ｔａ５＋、Ｗ６＋を含むこともできる。
含有量については、Ｇａ３＋含有量は、例えば２％以下であり、好ましくは１．５％以下であり、更に好ましくは１％以下であり、０％であってもよい。
Ｚｒ４＋含有量は、例えば５％以下であり、好ましくは３％以下であり、より好ましくは１％以下であり、０％でもよい。
Ｎｂ５＋含有量は、例えば５％以下であり、好ましくは３％以下であり、より好ましくは１％以下であり、０％でもよい。
Ｔａ５＋含有量は、例えば５％以下であり、好ましくは３％以下であり、より好ましくは１％以下であり、０％でもよい。
Ｗ６＋含有量は、例えば５％以下であり、好ましくは３％以下であり、より好ましくは１％以下であり、０％でもよい。
【００４３】
Ｓｂは、清澄剤として添加可能である。ガラスの着色や、その酸化作用による成形型の成形面劣化を抑制する観点から、Ｓｂの添加量は、Ｓｂ２Ｏ３に換算して外割りで０〜１質量％が好ましく、より好ましくは０〜０．５質量％、更に好ましくは０〜０．１質量％である。なお外割りとは、Ｓｂ２Ｏ３に換算し、酸化物基準のガラス組成において、Ｓｂ２Ｏ３以外のガラス成分の合計含有量を１００質量％としたときのＳｂ２Ｏ３含有量をいう。ここで、「酸化物基準のガラス組成」とは、ガラス原料が熔融時にすべて分解されてガラス中で酸化物として存在するものとして換算することにより得られるガラス組成をいうものとする。
【００４４】
Ｓｎも清澄剤として添加可能である。ガラスの着色や、その酸化作用による成形型の成形面劣化を抑制する観点から、Ｓｎの添加量は、ＳｎＯ２に換算して外割りで０〜１質量％が好ましく、より好ましくは０〜０．５質量％である。なお外割りについては、上記と同様である。
【００４５】
上述の成分の他に、Ｃｅ酸化物、硫酸塩、硝酸塩、塩化物、フッ化物を清澄剤として少量、添加することもできる。
【００４６】
また、環境影響に配慮し、Ｐｂ、Ａｓ、Ｃｄ、Ｕ、Ｔｈは導入しないことが好ましい。
更に、ガラスの優れた光線透過性を活かす上から、Ｃｕ、Ｅｒ、Ｅｕ、Ｔｂ、Ｃｒ、Ｃｏ、Ｎｉ、Ｎｄなどの着色の要因となる物質を導入しないことが好ましい。
【００４７】
以上、上述の光学ガラスのガラス組成について説明した。次に、上述の光学ガラスのガラス特性について説明する。
【００４８】
＜ガラス特性＞
上述の光学ガラスは、低分散特性を有する光学ガラスであり、そのアッベ数νｄは８０以上、好ましくは８１以上である。ただし、アッベ数νｄは９５以下とする。好ましくは９３以下、より好ましくは９０以下、更に好ましくは８８以下である。
【００４９】
上述の光学ガラスは、先に記載した低分散特性とともに、高い屈折率を有する高屈折率低分散ガラスである。屈折率ｎｄは、１．４７超である。更に、１．４７５以上、１．４８以上、１．４８５以上、１．４９以上の順に好ましい。また、屈折率ｎｄは、１．５３以下である。更に、１．５２５以下、１．５１５以下、１．５１以下の順に好ましい。
【００５０】
ところで、光学素子用のガラスについては、光学特性の分布を示すために、光学特性マップ（またはアッベ図表とも呼ばれる）が広く使用されている。光学特性マップは、横軸にアッベ数νｄ、縦軸に屈折率ｎｄを取り、アッベ数νｄは横軸の右側から左側に向かうにしたがい増加し、屈折率は縦軸の下方から上方に向かうにしたがい増加するように作成される。
一方、光学系の設計において、屈折率が高く、アッベ数も大きい（分散の低い）ガラスは、色収差の補正、光学系の高機能化、コンパクト化のために極めて有効な光学素子用の材料である。したがって、光学特性マップ上で右肩上がりの直線を設定し、この直線上および直線よりも屈折率が高い（マップ上、直線よりも左側の領域に位置する）ガラスを提供することの意義は非常に大きい。ただし、従来の高屈折率低分散フツリン酸系ガラスのガラス組成では、そのような光学特性を有するガラスにおいて、優れた熱的安定性、均質性および耐酸性を実現することは困難であった。これに対し先に記載した組成調整を行うことにより、上述のガラスは、優れた熱的安定性、均質性および耐酸性とともに、下記式１を満たす高屈折率低分散特性を示すことができる。更には、下記式２を満たす高屈折率低分散特性を示すこともできる。このような光学特性を示すガラスは、光学系において有用な高屈折率低分散ガラスである。
ｎｄ≧２．０４６６−０．００６７×νｄ  …（式１）
ｎｄ≧１．４９５２−０．００５４×νｄ  …（式２）
【００５１】
上述の光学ガラスは、高屈折率・低分散特性を有するとともに、優れた耐失透性を示すこともできる。耐失透明性、中でもリヒートプレス時の結晶の析出しにくさについては、ガラス転移温度Ｔｇに対して結晶化温度Ｔｃが十分高いほど、耐失透性に優れる光学ガラスと言うことができる。これは、リヒートプレス時の加熱は、ガラス転移温度近傍で行われることが多いためである。この耐失透性に関して、上述の光学ガラスは、下記（１）式を満たす耐失透性を示すことができる。
９０℃≦（Ｔｃ−Ｔｇ）    …（１）
下記（１）式は、好ましくは下記（２）式であり、より好ましくは下記（３）式である。
９５℃≦（Ｔｃ−Ｔｇ）    …（２）
１００℃≦（Ｔｃ−Ｔｇ）    …（３）
【００５２】
ガラス転移温度は、良好なプレス成形性を得る観点からは、ガラス転移温度は低いことが好ましく、例えば５５０℃以下であることが好適である。
【００５３】
以上説明した本発明の一態様にかかるガラスは、屈折率ｎｄおよびアッベ数νｄが大きく、光学素子用のガラス材料として有用である。
ところで、レンズなどの光学素子を作製する方法としては、光学素子の形状に近似した光学素子ブランクと呼ばれる中間製品を作り、この中間製品に研削、研磨加工を施して光学素子を製造する方法が知られている。このような中間製品の作製方法の一態様としては、適量の熔融ガラスをプレス成形して中間製品とする方法（ダイレクトプレス法という）がある。また、他の態様としては、熔融ガラスを鋳型に鋳込みガラス板に成形し、このガラス板を切断して複数個のガラス片とし、このガラス片を再加熱、軟化してプレス成形により中間製品にする方法、適量の熔融ガラスをガラスゴブと呼ばれるガラス塊に成形し、このガラス塊を再加熱、軟化してプレス成形し、中間製品を得る方法などがある。ガラスを再加熱、軟化してプレス成形する方法は、ダイレクトプレス法に対してリヒートプレス法と呼ばれる。
また、光学素子を作製する方法としては、熔融ガラスからプレス成形用ガラス素材を作製し、このプレス成形用ガラス素材を成形型により精密プレス成形することにより光学素子を得る方法（精密プレス成形法という）も知られている。精密プレス成形法では、成形型成形面形状を転写することにより、研磨、研削等の機械加工を経ることなく、光学素子の光学機能面を形成することができる。
上述の本発明の一態様にかかるガラスは、以上記載したダイレクトプレス法、リヒートプレス法、精密プレス成形法のいずれの方法にも好適なガラスである。また、上述の本発明の一態様にかかるガラスは、高い均質性を示すことができるため、光学ガラスとして好適である。
【００５４】
＜ガラスの製造方法＞
上述のガラスは、目的のガラス組成が得られるように、原料であるリン酸塩、フッ化物、酸化物などを秤量、調合し、十分に混合して混合バッチとし、熔融容器内で加熱、熔融し、脱泡、攪拌を行い均質かつ泡を含まない熔融ガラスを作り、これを成形することによって得ることができる。具体的には公知の熔融法を用いて作ることができる。
【００５５】
［プレス成型用ガラス素材、光学素子ブランク、およびそれらの製造方法］
本発明の他の一態様は、
上述のガラスからなるプレス成形用ガラス素材；
上述のガラスからなる光学素子ブランク；
上述のガラスをプレス成形用ガラス素材に成形する工程を備えるプレス成形用ガラス素材の製造方法；および、
上述のプレス成形用ガラス素材を、プレス成形型を用いてプレス成形することにより光学素子ブランクを作製する工程を備える光学素子ブランクの製造方法、
に関する。
【００５６】
光学素子ブランクとは、目的とする光学素子の形状に近似し、光学素子の形状に研削、研磨しろを加えた光学素子母材である。光学素子ブランクの表面を研削、研磨することにより、光学素子が仕上げられる。上述の光学ガラスからなるプレス成形用ガラス素材を加熱により軟化した状態で、プレス成形型を用いてプレス成形することにより光学素子ブランクを作製することができる。
【００５７】
プレス成形用ガラス素材のプレス成形は、加熱して軟化した状態にあるプレス成形用ガラス素材をプレス成形型でプレスすることにより行うことができる。加熱、プレス成形は、ともに大気中で行うことができる。プレス成形用ガラス素材の表面に、窒化ホウ素などの粉末状離型剤を均一に塗布し、加熱、プレス成形すると、ガラスと成形型の融着を確実に防止できる他、プレス成形型の成形面に沿ってガラスをスムーズに延ばすことができる。プレス成形後にアニールしてガラス内部の歪を低減することにより、均質な光学素子ブランクを得ることができる。
【００５８】
一方、プレス成形用ガラス素材とは、プリフォームとも呼ばれ、そのままの状態でプレス成形に供されるものに加え、切断、研削、研磨などの機械加工を施すことによりプレス成形に供されるものも含む。切断方法としては、ガラス板の表面の切断したい部分にスクライビングと呼ばれる方法で溝を形成し、溝が形成された面の裏面から溝の部分に局所的な圧力を加えて、溝の部分でガラス板を割る方法や、切断刃によってガラス板をカットする方法などがある。また、研削方法としてはカーブジェネレーターを用いた球面加工やスムージング加工などが挙げられる。研磨方法としては、酸化セリウムや酸化ジルコニウム等の砥粒を用いた研磨が挙げられる。
【００５９】
［光学素子およびその製造方法］
本発明の他の一態様は、
上述の光学ガラスからなる光学素子；
上述の光学素子ブランクを研削および／または研磨することにより光学素子を作製する工程を備える光学素子の製造方法（以下、「方法Ａ」という）；
上述のプレス成形用ガラス素材を、プレス成形型を用いてプレス成形することにより光学素子を作製する工程を備える光学素子の製造方法（以下、「方法Ｂ」という）、
に関する。
【００６０】
方法Ａにおいて、研削、研磨は公知の方法を適用すればよく、加工後に光学素子表面を十分洗浄、乾燥させるなどすることにより、内部品質および表面品質の高い光学素子を得ることができる。方法Ａは、各種球面レンズ、プリズムなどの光学素子を製造する方法として好適である。
【００６１】
方法Ｂにおけるプレス成形は、光学素子の光学機能面をプレス成形型の成形面を転写することにより形成する精密プレス成形法（モールドオプティクス成形とも呼ばれる。）により行うことができる。ここで、光学素子の光線を透過したり、屈折させたり、回折させたり、反射させたりする面を光学機能面と呼ぶ。例えばレンズを例にとると、非球面レンズの非球面や球面レンズの球面などのレンズ面が光学機能面に相当する。精密プレス成形法は、プレス成形型の成形面を精密にガラスに転写することにより、プレス成形で光学機能面を形成する方法である。つまり光学機能面を仕上げるために研削や研磨などの機械加工を加える必要がない。精密プレス成形法は、レンズ、レンズアレイ、回折格子、プリズムなどの光学素子の製造に好適であり、特に非球面レンズを高生産性のもとに製造する方法として最適である。
【００６２】
精密プレス成形法の一実施態様では、表面が清浄状態のプリフォームを、プリフォームを構成するガラスの粘度が１０5〜１０11Ｐａ・ｓの範囲を示すように再加熱し、再加熱されたプリフォームを上型、下型を備えた成形型によってプレス成形する。成形型の成形面には必要に応じて離型膜を設けてもよい。なお、プレス成形は、成形型の成形面の酸化を防止する上から、窒素ガスや不活性ガス雰囲気で行うことが好ましい。プレス成形品は成形型より取り出され、必要に応じて徐冷される。成形品がレンズなどの光学素子の場合には、必要に応じて表面に光学薄膜をコートしてもよい。
【００６３】
このようにして、屈折率ｎｄが１．４７超１．５３以下の範囲であり、アッベ数νｄが８０〜９５の範囲であって、各種成形法に好適なリン酸系ガラスからなるレンズ、レンズアレイ、回折格子、プリズムなどの光学素子を製造することができる。
【実施例】
【００６４】
以下、本発明を実施例に基づき更に説明する。ただし、本発明は、実施例に示す態様に限定されるものではない。
【００６５】
１．ガラスＮｏ．１〜３０の作製および評価
表１に示す組成のガラスが得られるように、各ガラス成分に対応するリン酸塩、フッ化物、酸化物等のガラス原料を所定の割合に１００〜３００ｇ秤量し、十分に混合して調合バッチとした。これを白金ルツボに入れ、蓋をして、８５０〜１２００℃で攪拌しながら空気中または窒素雰囲気中で１〜３時間、熔解を行った。熔解後、ガラス融液を４０×７０×１５ｍｍのカーボンの金型に流し、ガラス転移温度まで放冷してから直ちにアニール炉に入れ、ガラスの転移温度範囲で約１時間アニールして炉内で室温まで放冷することにより、Ｎｏ．１〜Ｎｏ．３０の組成を有する各ガラスを得た。
下記方法により、各ガラスの屈折率、アッベ数、ガラス転移温度Ｔｇ、結晶化温度Ｔｃを測定した。
作製したガラスは、いずれも結晶の析出、泡、脈理、原料の熔け残りは認められなかった。このようにして、均質性の高いガラスを作ることができた。
【００６６】
測定方法
（１）屈折率（ｎｄ）およびアッべ数（νｄ）
徐冷降温速度を−３０℃／時にして得られた光学ガラスについて、最小偏角法により測定した。
（２）ガラス転移温度Ｔｇ
示差走査熱量計（ＤＳＣ（Differential Scanning Calorimetry））により、昇温速度１０℃/分にして測定した。
（３）結晶化温度Ｔｃ
示差走査熱量計（ＤＳＣ（Differential Scanning Calorimetry））により、昇温速度１０℃/分にして測定した。なお、ガラス試料を昇温していくと、ＤＳＣ曲線に現れる最初の発熱ピークの温度を結晶化温度Ｔｃとする。
（４）ガラス組成
誘導結合プラズマ原子発光法（ＩＣＰ−ＡＥＳ法）、またはイオンクロマトグラフフィー法により各成分の含有量を求めた。
【００６７】
結果を、表１に示す。
【００６８】
【表１】
0006480722.tif 000002
0006480722.tif 000003
0006480722.tif 000004
【００６９】
２．比較例１〜４のガラスの作製および評価
表２に示す組成のガラスが得られるように、各ガラス成分に対応するリン酸塩、フッ化物、酸化物等のガラス原料を用いた点以外、ガラスＮｏ．１〜３０と同様の方法でガラスを作製した。
比較例１では、得られたガラスに多くの脈理が発生し、屈折率およびアッベ数を測定することができなかった。
比較例２〜４では、得られたガラスに多数の結晶が析出し、屈折率およびアッベ数を測定することができなかった。
以上のように、比較例１〜４のガラスは、いずれも熱的安定性または均質性に劣るものであった。
【００７０】
【表２】
0006480722.tif 000005
【００７１】
３．比較例５のガラスの作製および評価
表３に示す組成のガラスが得られるように、各ガラス成分に対応するリン酸塩、フッ化物、酸化物等のガラス原料を用いた点以外、ガラスＮｏ．１〜３０と同様の方法でガラスを作製した。表３中の屈折率、アッベ数は、ガラスＮｏ．１〜３０と同様の方法で測定した。
【００７２】
【表３】
0006480722.tif 000006
【００７３】
４．耐酸性の評価
上記の比較例５、およびガラスＮｏ．２９、３０のガラスの耐酸性を、以下の方法によって評価した。
各ガラスについて、直径３０ｍｍ、厚さ５ｍｍの円形のガラス試料を準備し、端面をテープでシーリングした。
シーリング後のガラス試料を、液温５０℃の０．０１規定（０．０１ｍｏｌ／Ｌ）硝酸５００ｍｌ中に１時間浸漬し、浸漬前後の質量を測定し、質量減少率（％）を求めた。各ガラスについて、２つのガラス試料の評価を行い、２つのガラス試料の平均値を求めた。結果を表４に示す。
比較例５のガラスは、特許文献１に記載のガラスに相当するガラスであり、実用上十分に使用可能なガラスである。そのようなガラスよりもガラスＮｏ．２９、３０のガラスは耐酸性に優れることが、表４に示す結果から確認できる。
以上の結果から、上述の本発明の一態様にかかるガラスが、極めて優れた耐酸性を有することが示された。これは、本発明の一態様にかかるガラスにおいて、Ａｌ３＋およびＰ３＋の合計含有量に対するＬｉ＋、Ｎａ＋およびＫ＋の合計含有量のモル比（Ｌｉ＋＋Ｎａ＋＋Ｋ＋）／（Ｐ３＋＋Ａｌ３＋）は０．３９未満であることが寄与していると本発明者は推察している。
【００７４】
【表４】
0006480722.tif 000007
【００７５】
５．精密プレス成形用プリフォームの作製
次に、Ｎｏ．１〜３０の各ガラスが得られる高品質かつ均質化された熔融ガラスを白金合金製のパイプから連続流出させた。流出する熔融ガラスをパイプ流出口から滴下させ、複数のプリフォーム成形型で次々と受け、浮上成形法により複数個の球状のプリフォームを成形した。
Ｎｏ．１〜３０の各ガラスから得られたプリフォームは、顕微鏡で観察できる結晶はなく、透明かつ均質であった。これらのプリフォームはいずれも失透しておらず、高い質量精度のものが得られた。
【００７６】
Ｎｏ．１〜３０の各ガラスから、滴下法に変えて降下切断法を用いてプリフォームを作製した。降下切断法により得られたプリフォームにも同様に失透が認められず、高質量精度のプリフォームが得られた。また、滴下法、降下切断法ともプリフォームに分離の際の痕跡は認められなかった。白金製パイプを使用しても、白金合金製パイプと同様、熔融ガラスの流出によってパイプが破損することはなかった。
【００７７】
６．光学素子の作製
上述のプリフォームの表面に必要に応じてコーティングを施し、成形面に炭素系離型膜を設けたＳｉＣ製の上下型および胴型を含むプレス成形型内に導入し、窒素雰囲気中で成形型とプリフォームを一緒に加熱してプリフォームを軟化し、精密プレス成形して上記各種ガラスからなる非球面凸メニスカスレンズ、非球面凹メニスカスレンズ、非球面両凸レンズ、非球面両凹レンズの各種レンズを作製した。なお、精密プレス成形の各条件は前述の範囲で調整した。
【００７８】
このようにして作製した各種レンズを観察したところ、レンズ表面に傷、クモリ、破損は全く認められなかった。
【００７９】
こうしたプロセスを繰り返し行い、各種レンズの量産テストを行ったが、ガラスとプレス成形型の融着などの不具合は発生せず、表面および内部ともに高品質のレンズを高精度に生産することができた。このようにして得たレンズの表面には反射防止膜をコートしてもよい。
【００８０】
次いで、上述のプリフォームと同様のものを加熱、軟化し、別途、予熱したプレス成形型に導入し、精密プレス成形して上記各種ガラスからなる非球面凸メニスカスレンズ、非球面凹メニスカスレンズ、非球面両凸レンズ、非球面両凹レンズの各種レンズを作製した。なお、精密プレス成形の各条件は前述の範囲で調整した。
【００８１】
このようにして作製した各種レンズを観察したところ、分相による白濁等は認められず、レンズ表面に傷、クモリ、破損は全く認められなかった。
【００８２】
こうしたプロセスを繰り返し行い、各種レンズの量産テストを行ったが、ガラスとプレス成形型の融着などの不具合は発生せず、表面および内部ともに高品質のレンズを高精度に生産することができた。このようにして得たレンズの表面には反射防止膜をコートしてもよい。
【００８３】
プレス成形型の成形面の形状を適宜、変更し、プリズム、マイクロレンズ、レンズアレイなどの各種光学素子を作製することもできる。
これらの光学素子は、異常部分分散性を有するガラスからなり、高次の色収差補正に好適である。
【００８４】
７．光学素子ブランクおよび光学素子の作製
Ｎｏ．１〜３０の各ガラスが得られる清澄、均質化した熔融ガラスを用意し、白金製パイプから一定流量で連続して流出し、パイプ下方に水平に配置した一側壁が開口した鋳型に流し込み、一定の幅および一定の厚みを有するガラス板に成形しつつ、鋳型の開口部から成形したガラス板を引き出した。引き出されたガラス板を、アニール炉内でアニール処理し、歪を低減し、脈理や異物がなく、着色の少ない上記各ガラスからなるガラス板を得た。
次に、これら各ガラス板を縦横に切断し、同一寸法を有する直方体形状のガラス片を複数個得た。更に複数個のガラス片をバレル研磨して、目的とするプレス成形品の重量にあわせ、プレス成形用ガラスゴブとした。
なお、上述の方法とは別に、熔融ガラスを一定流速で白金製ノズルから流出し、このノズルの下方に多数の受け型を次々と移送して所定質量の熔融ガラス塊を次々と受け、これら熔融ガラス塊を球または回転体形状に成形し、アニール処理してから研削、研磨加工を施して目的とするプレス成形品の質量にあわせ、プレス成形用ガラスゴブとしてもよい。
【００８５】
上述各ガラスゴブの全表面に粉末状の離型剤、例えば窒化ホウ素粉末を塗布し、ヒーターで加熱、軟化してから上型および下型を備えたプレス成形型内に投入し、プレス成形型で加圧して目的とするレンズ形状に研削、研磨による取り代を加えたレンズに近似した形状の各レンズブランクを成形した。
【００８６】
続いて、各レンズブランクをアニール処理して歪を低減した。冷却したレンズブランクに研削、研磨加工を施して、目的とするレンズに仕上げた。なお、一連の工程は大気中で行った。得られた各レンズとも優れた光透過性を備えていた。レンズには必要に応じて反射防止膜などの光学多層膜をコートすることもできる。
このようなレンズにより、良好な撮像光学系を構成することができる。
なお、プレス成形型の形状、ガラスゴブの体積を適宜設定することにより、プリズム等その他の光学素子を製造することもできる。
これらの光学素子は、異常部分分散性を有するガラスからなり、高次の色収差補正に好適である。
【００８７】
最後に、前述の各態様を総括する。
【００８８】
一態様によれば、カチオン成分として、Ｐ５＋、Ａｌ３＋、Ｂａ２＋およびＲ２＋（Ｒ２＋は、Ｍｇ２＋、Ｃａ２＋、Ｓｒ２＋およびＺｎ２＋からなる群から選択される一種以上）を少なくとも含み、アニオン成分として、Ｏ２−およびＦ−を少なくとも含み、カチオン成分比率において、Ａｌ３＋およびＰ５＋の合計含有量に対するＡｌ３＋含有量のモル比Ａｌ３＋／（Ａｌ３＋＋Ｐ５＋）は０．５６〜０．７５の範囲であり、Ｂａ２＋およびＲ２＋の合計含有量に対するＡｌ３＋含有量のモル比Ａｌ３＋／（Ｂａ２＋＋Ｒ２＋）は０．５８以上であり、Ｂａ２＋およびＲ２＋の合計含有量に対するＢａ２＋およびＳｒ２＋の合計含有量のモル比（Ｂａ２＋＋Ｓｒ２＋）／（Ｂａ２＋＋Ｒ２＋）は０．６０以上であり、Ａｌ３＋およびＰ３＋の合計含有量に対するＬｉ＋、Ｎａ＋およびＫ＋の合計含有量のモル比（Ｌｉ＋＋Ｎａ＋＋Ｋ＋）／（Ｐ３＋＋Ａｌ３＋）は０．３９未満であり、屈折率ｎｄが１．４７超１．５３以下の範囲であり、かつアッベ数νｄが８０〜９５の範囲であるガラスであって、優れた熱的安定性、均質性および耐酸性を有するガラスを提供することができる。
【００８９】
上述のガラスは、先に記載した組成調整を行うことにより、優れた熱的安定性、均質性および耐酸性とともに、屈折率ｎｄとアッベ数νｄとが、上記式１を満たす高屈折率低分散特性を示すことができる。
【００９０】
上述のガラスは、脈理の更に低減、光学特性の安定化等の観点から、Ｐ５＋含有量に対するＯ２−含有量のモル比Ｏ２−／Ｐ５＋が３．６０以上であることが好ましい。
【００９１】
上述のガラスは、プレス成形用ガラス素材、光学素子ブランク、および光学素子を得るためのガラスとして好適である。
【００９２】
即ち、他の態様によれば、上述のガラスからなるプレス成形用ガラス素材、光学素子ブランク、および光学素子が提供される。
【００９３】
また、他の態様によれば、上述のガラスをプレス成形用ガラス素材に成形する工程を備えるプレス成形用ガラス素材の製造方法が提供される。
【００９４】
また、他の態様によれば、上述のプレス成形用ガラス素材を、プレス成形型を用いてプレス成形することにより光学素子ブランクを作製する工程を備える光学素子ブランクの製造方法も提供される。
【００９５】
更に他の態様によれば、上述の光学素子ブランクを研削および／または研磨することにより光学素子を作製する工程を備える光学素子の製造方法も提供される。
【００９６】
更に別の態様によれば、上述のプレス成形用ガラス素材を、プレス成形型を用いてプレス成形することにより光学素子を作製する工程を備える光学素子の製造方法も提供される。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
例えば、上述の例示されたガラス組成に対し、明細書に記載の組成調整を行うことにより、本発明の一態様にかかる光学ガラスを得ることができる。
また、明細書に例示または好ましい範囲として記載した事項の２つ以上を任意に組合せることは、もちろん可能である。
【産業上の利用可能性】
【００９８】
本発明は、ガラスレンズ、レンズアレイ、回折格子、プリズムなどの各種光学素子の製造分野において有用である。